(57)【要約】  本発明は、筒状の金属ケース（７６）と、金属ケース（７６）の内面を摺動可能な摺動電極（１０）と、摺動電極（１０）が接触した状態で金属ケース（７６）と電気的に接続される端子（７１，７８）とを備え、作動時には、摺動電極（１０）が端子（７１，７８）から離隔して、金属ケース（７６）と端子（７１，７８）との電気的な接続が遮断される温度ヒューズ（７０，８０）であって、摺動電極（１０）は、金属薄板を加工して形成されたものであり、銅または銅合金からなる基材層（２１）と、銀または銀合金からなる第１表面層（２２）とを少なくとも備え、端子（７１，７８）との接触部位が厚さ５μｍ以上の前記第１表面層（２２）である、温度ヒューズ（７０，８０）を提供する。
2013077286.tif 000002
【特許請求の範囲】
【請求項１】
筒状の金属ケースと、前記金属ケースの内面を摺動可能な摺動電極と、前記摺動電極が接触した状態で前記金属ケースと電気的に接続される端子とを備え、
作動時には、前記摺動電極が前記端子から離隔して、前記金属ケースと前記端子との電気的な接続が遮断される温度ヒューズであって、
前記摺動電極は、金属薄板を加工して形成されたものであり、銅または銅合金からなる基材層と、銀または銀合金からなる第１表面層とを少なくとも備え、前記端子との接触部位が厚さ５μｍ以上の前記第１表面層である、温度ヒューズ。
【請求項２】
前記第１表面層は、銅、ニッケル、錫、インジウム、カドミウム、亜鉛からなる群より選択された一以上の元素を含む銀合金からなる、請求項１に記載の温度ヒューズ。
【請求項３】
前記第１表面層は、銀または銀合金の酸化物からなる、請求項１または２に記載の温度ヒューズ。
【請求項４】
前記第１表面層は、めっきまたはクラッド加工により前記基材層の表面に積層されたものである、請求項１〜３のいずれか一項に記載の温度ヒューズ。
【請求項５】
前記基材層は、導電率が３０％ＩＡＣＳ以上である銅または銅合金からなる、請求項１〜４のいずれか一項に記載の温度ヒューズ。
【請求項６】
前記基材層は、引張強度が５００Ｎ／ｍｍ２以上である銅または銅合金からなる、請求項１〜５のいずれか一項に記載の温度ヒューズ。
【請求項７】
前記摺動電極は、前記基材層と前記第１表面との間に、ニッケル層を有する、請求項１〜６のいずれか一項に記載の温度ヒューズ。
【請求項８】
前記摺動電極は、前記基材層の前記第１表面層側とは反対側に積層されている、銀または銀合金からなる第２表面層を有する、請求項１〜７のいずれか一項に記載の温度ヒューズ。
【請求項９】
筒状の金属ケースと、前記金属ケースの内面を摺動可能な摺動電極と、前記摺動電極が接触した状態で前記金属ケースと電気的に接続される端子とを備え、
作動時には、前記摺動電極が前記端子から離隔して、前記金属ケースと前記端子との電気的な接続が遮断される温度ヒューズに用いられる前記摺動電極であって、
金属薄板を加工して形成されたものであり、銅または銅合金からなる基材層と、銀または銀合金からなる第１表面層とを少なくとも備え、前記端子との接触部位が厚さ５μｍ以上の前記第１表面層である、摺動電極。
【発明の詳細な説明】
【技術分野】
【０００１】
本発明は、温度ヒューズおよび当該温度ヒューズに用いられる摺動電極に関する。
【背景技術】
【０００２】
従来、家庭用あるいは産業用電子、電気機器の過熱損傷を保護するために温度ヒューズが使用されている。温度ヒューズは、機器の温度を正確に感知し、異常過熱時に速やかに回路を遮断する保護部品として、各種家電製品、携帯機器、通信機器、事務機器、車載機器、ＡＣアダプタ、充電器、モータ、電池、その他電子部品に使用されている。一般に温度ヒューズは概ね０．５Ａ〜１５Ａの幅広い公称定格電流を有するが、特に６Ａ以上の高電流用には、接点を有し異常温度を感知して該接点を開離動作させる感温ペレット型温度ヒューズが好適に利用される。【０００３】
感温ペレット型温度ヒューズは、細部に関して種々の形態があるが、例えば、ＷＯ２００３／００９３２３号公報（特許文献１）または特開平０８−０４５４０４号公報（特許文献２）に記載された感温ペレット型温度ヒューズには、金属ケース、一対のリード線、絶縁材、強弱２つの圧縮バネ、摺動電極および感温材を主要構成要素とし、摺動電極は導電性の金属ケースの内面に接触しながら移動し得る形態である。摺動電極と絶縁材の間には弱圧縮バネ、また摺動電極と感温材の間には強圧縮バネがある。平常時には両圧縮バネはそれぞれ圧縮状態にあり、弱圧縮バネより強圧縮バネの方が強いため、摺動電極は絶縁材側に付勢され、一方のリード線と接触した状態にあり摺動電極は導通可能である。したがって、このリード線を電子機器などの配線に接続すると、電流はリード線から摺動電極を経由して金属ケースからもう一方のリード線へと通電する。【０００４】
感温材は有機物質や熱可塑性樹脂などの熱可溶性物質または熱可塑性物質を使用することができ、所定の作動温度に達すると感温材は溶融または軟化し、圧縮バネからの負荷により変形する。このため温度ヒューズを接続する電子機器などが過熱し所定の作動温度に達すると感温材は変形し、強圧縮バネを除荷し、強圧縮バネの伸張に応動して弱圧縮バネが圧縮状態が解放されて伸張することにより摺動電極が金属ケースの内面に接触しながら移動してリード線から離隔して通電が遮断される。このような機能を有する感温ペレット型温度ヒューズを電子機器などの配線に接続することにより、機器の異常過熱による機器本体の破損や火災などを事前に防止することができる。【０００５】
感温ペレット型温度ヒューズに用いられている摺動電極としては、たとえば金属材を薄板状に圧延し、これをプレス成形により加工したものが一般的である。従来の感温ペレット型温度ヒューズに用いられている摺動電極は、リード線からの離隔動作時に発生するアークにより接点が溶着することを防止する必要から、専ら銀または銀合金のみからなる単一材が用いられていた。しかしながら、貴金属である銀を比較的多量に消費することから経済的ではなかった。【０００６】
実用新案登録第３１６１６３６号公報（特許文献３）には、銅材からなる摺動電極に極薄の銀めっき皮膜を施した構成が提案されている。しかしながら、極薄の銀めっき皮膜は、離隔動作時に発生するアーク等によって破壊されやすく、この場合、銅材表面が露出して接点溶着を惹起してしまうため、接点の溶着を充分に防ぐことができなかった。接点が溶着すると、電流が切断されず温度ヒューズとして機能しないことになる。また、めっきでは母材との密着性が悪く、剥離する等の問題があった。
【先行技術文献】
【特許文献】
【０００７】
【特許文献１】ＷＯ２００３／００９３２３号公報
【特許文献２】特開平０８−０４５４０４号公報
【特許文献３】実用新案登録第３１６１６３６号公報
【発明の概要】
【発明が解決しようとする課題】
【０００８】
本発明は、銀の使用量を抑えつつ、母材との密着性が高く、さらに接点の溶着が生じにくい摺動電極を備えた温度ヒューズ、および摺動電極を提供することを目的とする。
【課題を解決するための手段】
【０００９】
本発明は、筒状の金属ケースと、金属ケースの内面を摺動可能な摺動電極と、摺動電極が接触した状態で金属ケースと電気的に接続される端子とを備え、作動時には、摺動電極が端子から離隔して、金属ケースと端子との電気的な接続が遮断される温度ヒューズであって、摺動電極は、金属薄板を加工して形成されたものであり、銅または銅合金からなる基材層と、銀または銀合金からなる第１表面層とを少なくとも備え、端子との接触部位が厚さ５μｍ以上の第１表面層である、温度ヒューズに関する。【００１０】
上記第１表面層は、たとえば、銅、ニッケル、錫、インジウム、カドミウム、亜鉛からなる群より選択された一以上の元素を含む銀合金により形成することができる。また、上記第１表面層は、銀または銀合金の酸化物から形成することができる。上記第１表面層は、めっきまたはクラッド加工により基材層の表面に積層することができる。【００１１】
上記基材層は、導電率が３０％ＩＡＣＳ以上である銅または銅合金により形成されていることが好ましい。なお、ＩＡＣＳとは、銅材の導電率をみるときに、電気抵抗の基準として国際的に採用されている国際焼鈍軟銅標準（Ｉｎｔｅｒｎａｔｉｏｎａｌ  Ａｎｎｅａｌｅｄ  Ｃｏｐｐｅｒ  Ｓｔａｎｄｅｒｄ）のことで、国際焼鈍軟銅標準の体積抵抗率１．７２４１×１０−２μΩｍの銅の導電率を１００％ＩＡＣＳと規定している。また、上記基材層は、引張強度が５００Ｎ／ｍｍ２以上である銅または銅合金により形成されていることが好ましい。【００１２】
上記摺動電極は、上記基材層と上記第１表面との間に、ニッケル層を有していてもよい。また、上記摺動電極は、上記基材層の上記第１表面層側とは反対側に積層されている、銀または銀合金からなる第２表面層を有していてもよい。【００１３】
また、本発明は、筒状の金属ケースと、金属ケースの内面を摺動可能な摺動電極と、摺動電極が接触した状態で金属ケースと電気的に接続される端子とを備え、作動時には、前記摺動電極が前記端子から離隔して、金属ケースと端子との電気的な接続が遮断される温度ヒューズに用いられる摺動電極であって、金属薄板を加工して形成されたものであり、銅または銅合金からなる基材層と、銀または銀合金からなる第１表面層とを少なくとも備え、端子との接触部位が厚さ５μｍ以上の第１表面層である、摺動電極に関する。
【発明の効果】
【００１４】
本発明の温度ヒューズによると、摺動電極が端子から離隔する際に接点でアークが発生しても、溶着が生じにくく、特性の優れた温度ヒューズを提供することができる。
【図面の簡単な説明】
【００１５】
【図１】本発明の一実施形態の温度ヒューズの概略構成を示す断面図である。
【図２】本発明の他の一実施形態の温度ヒューズの概略構成を示す断面図である。
【図３】第１の実施形態の摺動電極を示す上面図（ａ）と、側面図（ｂ）である。
【図４】第１の実施形態の摺動電極の積層構成を示す図である。
【図５】第２の実施形態の摺動電極の積層構成を示す図である。
【図６】第３の実施形態の摺動電極の積層構成を示す図である。
【発明を実施するための形態】
【００１６】
本発明は、筒状の金属ケースと、当該金属ケースの内面を摺動可能な摺動電極と、当該摺動電極が接触した状態で金属ケースと電気的に接続される端子とを備え、作動時には、摺動電極が端子から離隔して、前記金属ケースと前記端子との電気的な接続が遮断される温度ヒューズである。以下、図面を用いて、本発明の温度ヒューズについて説明する。
【００１７】
［温度ヒューズ］
図１は、本発明の一実施形態の温度ヒューズ７０の概略構成を示す断面図である。図１に示すように、温度ヒューズ７０は、筒状の金属ケース７６と、摺動電極１０と、第１リード線（端子）７１と、第２リード線７７と、絶縁材７２と、強圧縮バネ７４と、弱圧縮バネ７３と、感温材７５とを主要構成要素としてなる。摺動電極１０は、導電性の金属ケース７６の内面を摺動可能に設けられている。摺動電極１０と絶縁材７２との間には弱圧縮バネ７３が設けられており、摺動電極１０と感温材７５との間には強圧縮バネ７４が設けられている。
【００１８】
平常時には、弱圧縮バネ７３と強圧縮バネ７４はそれぞれ圧縮状態にある。強圧縮バネ７４の方が弱圧縮バネ７３よりも伸張する方向に作用する力が強いため、摺動電極１０は絶縁材７２側に付勢され、第１リード線７１に圧接されている。このため、第１リード線７１と第２リード線７７を電子機器などの配線に接続すると、電流は、第１リード線７１、摺動電極１０、金属ケース７６、第２リード線７７の順に流れる。
【００１９】
感温材７５には、たとえば１５０℃の融点を有するアジピン酸などの有機物質を使用することができる。所定の作動温度に達すると感温材７５は軟化または溶融し、強圧縮バネ７４からの負荷により変形する。このため温度ヒューズを接続する電子機器などが過熱し所定の作動温度に達すると感温材７５は変形し、強圧縮バネ７４を除荷し、強圧縮バネ７４の伸張に応動して弱圧縮バネ７３の圧縮状態が解放され、弱圧縮バネ７３が伸張することにより摺動電極１０と第１リード線７１とが離隔し通電が遮断される。このような機能を有する温度ヒューズを電子機器などの配線に接続することにより、機器の異常過熱による機器本体の破損や火災などを事前に防止することができる。
【００２０】
温度ヒューズは接続する機器の温度が急速に上昇する場合には、感温材７５が急速に軟化溶融し変形するため、第１リード線７１と摺動電極１０との離隔は急速に行なわれる。一方、温度が緩慢に上昇する場合には、感温材７５は緩慢に軟化溶融し変形するため、第１リード線７１と摺動電極１０との離隔も緩慢に進む。この結果、第１リード線７１と摺動電極１０との間に局部的に微小なアークが発生しやすくなる。本発明の温度ヒューズにおいては、後段で詳述する摺動電極１０を用いることにより、アークが発生した場合であっても、第１リード線７１と摺動電極１０との間で溶着の発生を抑制することができる。
【００２１】
図２は、本発明の他の一実施形態の温度ヒューズ８０の概略構成を示す断面図である。図２に示す温度ヒューズ８０は、図１に示す温度ヒューズ７０とは、第１リード線７１の端部に中継電極（端子）７８が接続され、中継電極７８に摺動電極１０が接触するように構成されている点のみ異なる。その他の構成および動作機構は図１に示す温度ヒューズ７０と共通するので、説明を省略する。
【００２２】
［摺動電極］
（第１の実施形態）
図３（ａ）は、第１の実施形態の摺動電極１０を示す上面図であり、図３（ｂ）はその側面図である。摺動電極１０は、円形の中心領域１１と、中心領域１１から外方に延在する複数の爪部１２とを有し、爪部１２はその表面１２ａを内側にして湾曲した形状である。摺動電極１０は、温度ヒューズにおいて、爪部１２の外側の表面１２ｂが金属ケースの内面に接触し、中心領域９１の内側の表面１１ａが端子に接触するように配置される。
【００２３】
摺動電極１０は、金属薄板を加工して形成されたものである。摺動電極１０は、銅または銅合金からなる基材層と、銀または銀合金からなる第１表面層とを備え、端子との接触部位、すなわち中心領域１１の内側の表面１１ａは、第１表面層となっている。金属薄板の加工方法は特に限定されないが、たとえば切削加工、プレス加工、絞り加工などを適宜組み合わせて行うことができる。摺動電極１０は、基材層と第１表面層とが積層された金属薄板を加工して摺動電極１０を形成してもよいし、基材層からなる金属薄板を加工して、その後に第１表面層を積層し摺動電極１０を形成してもよい。基材層への第１表面層の積層方法は限定されないが、めっき法、クラッド加工による方法、またはこれらを組み合わせる方法などが例示される。この場合、銀の薄膜層と銀合金のテープ材からなる層とを合わせて第１表面層とする。
【００２４】
摺動電極１０の形状は、温度ヒューズにおいて金属ケース内を摺動可能であり、端子に接触した状態で端子と金属ケースとを電気的に接続可能な形状であれば、図３に示す形状に限定されない。たとえば、爪部１２の数は図３に示す８個に限定されることはなく、また爪部１２が複数に分離されておらず一体である形状であってもよい。
【００２５】
図４は、図３（ａ）に示す摺動電極１０の中心領域１１の積層構成２０（Ｄ−Ｄ断面図）を示す。積層構成２０において、中心領域１１の内側の表面１１ａは第１表面層２２からなり、第１表面層２２の外側に基材層２１が積層されている。なお、図示しないが、爪部１２も中心領域１１と同様の積層構成となっている。
【００２６】
基材層２１は、銅または銅合金からなる。基材層２１には、導電率がＩＡＣＳ３０％以上の銅または銅合金を用いることが好ましい。このような導電率を有する材料を用いることにより、摺動電極１０における電力損失を少なくすることができる。また、基材層２１には、引張強度が５００Ｎ／ｍｍ２以上の銅または銅合金を用いることが好ましい。このような弾発性を有する銅合金を用いることにより、摺動電極に適度なバネ性を持たせて、金属ケースとの接触面の電気接続を確実にでき、摺動電極と金属ケースとの接触圧を高めて接触抵抗を低減し、温度ヒューズの内部抵抗を低減して電力損失を少なくすることができる。銅合金は、例えば、チタン銅、ベリリウム銅、ニッケルやシリコン等を含有した析出強化型銅合金のコルソン系銅合金などを好適に使用できる。具体例としては、ＤＯＷＡメタルテック社製のＯＬＩＮ  Ｃ７０３５（登録商標）（Ｃｕ−Ｎｉ−Ｃｏ−Ｓｉコルソン系銅合金、導電率：４５％ＩＡＣＳ、引張強度が８００Ｎ／ｍｍ２）が挙げられる。
【００２７】
第１表面層２２は、銀または銀合金からなる。第１表面層２２は、中心領域１１、すなわち摺動電極１０における端子との接触部位においてその厚さが５μｍ以上であり、好ましくは１０μｍ以上である。第１表面層２２の厚さが５μｍ未満であると、アークが発生した場合に摺動電極１０が十分に保護されず、たとえば基材層２１が露出し溶出する場合がある。また、第１表面層２２は、中心領域１１において、その厚さが５０μｍ以下であることが好ましい。第１表面層２２の厚さが５０μｍを超える場合、銀または銀合金の使用量が多くなるので好ましくない。摺動電極全体の厚みは１００μｍ以下が好ましく、６０〜９０μｍがさらに好ましい。各層の厚みは圧延により目的の厚みに調整することができる。
【００２８】
なお、第１表面層２２は、単層からなる構成であっても多層からなる構成であってもよい。多層とすることにより、第１表面層２２による摺動電極１０の保護性能をさらに向上させることができる。第１表面層２２に用いられる銀合金は、銅、ニッケル、インジウム、錫、カドミニウム、亜鉛からなる群より選択される一以上の元素を含む銀合金を選択することができ、さらに好ましくは、保護性能を上げるために金属酸化物としてもよい。
【００２９】
（第２の実施形態）
第２の実施形態の摺動電極は、第１の実施形態の摺動電極とは積層構成が異なる点以外は同様の構成である。図５は、第２の実施形態の摺動電極の中心領域の断面図を示す。図５に示す積層構成３０は、第１の実施形態と同様に基材層２１と第１表面層２２とを有し、さらに、基材層２１の第１表面層２２とは反対側に積層されている第２表面層３１を有する。第２表面層３１は、銀または銀合金からなる層であることが好ましい。第２表面層３１は、第１表面層２２と同様に摺動電極の保護性能を有する。銀または銀合金としては、第１表面層２２で例示したものと同様の材料を用いることができるが、第１表面層２２の材料と同じである必要はない。
【００３０】
また、第２表面層３１は、第１表面層２２のように端子と接触する層ではないので、第１表面層２２より薄く形成しても保護性能を十分に発揮することができる。
【００３１】
（第３の実施形態）
第３の実施形態の摺動電極は、第２の実施形態の摺動電極とは積層構成が異なる点以外は同様の構成である。図６は、第３の実施形態の摺動電極の中心領域の断面図を示す。図６に示す積層構成４０は、第２の実施形態と同様に基材層２１の両面に第１表面層２２と、第２表面層３１とがそれぞれ積層された構成を有し、基材層２１と第１表面層２２の間、および基材層２１と第２表面層３１との間に、さらにニッケル層４１、４２が設けられている構成である。ニッケル層４１，４２により、基材層３１から銅が拡散することを防止することができる。ニッケル層４１，４２は、電解めっき、無電解めっき、クラッド加工などの方法により形成することができる。ニッケル層の厚さは、たとえば、０．１〜０．５μｍとすることができる。
【実施例】
【００３２】
以下、実施例を挙げて本発明をより詳細に説明するが、本発明はこれらに限定されるものではない。【００３３】
［実施例１］
第３の実施形態と同様の温度ヒューズを作製した。まず、摺動電極を次のように作製した。コルソン銅合金からなる厚さ５８μｍの基材の両側の表面に厚さ０．１μｍのニッケル層を電解めっきにより形成し、両方のニッケル層の表面に厚さ１μｍの銀層をめっきにより形成し、一方の銀層の表面（端子と接触する側の面）に銀合金酸化物であるＡｇＣｕ０を８５質量％含む材料からなる厚さ２０μｍの銀合金層をクラッド加工により形成して金属薄板を作製した。金属薄板の総厚は８０．２μｍであった。続いて、かかる金属薄板をプレス加工して図３に示す形状の摺動電極を作製した。摺動電極における各層の厚さは、金属薄板における各層の厚さと同じであった。厚さ２０μｍの銀合金層と、厚さ１μｍの銀層とからなる積層構造が図６の第１表面層２２に相当し、厚さ１μｍの銀層が図６の第２表面層３１に相当する。【００３４】
そして、図１に示す構造を有する温度ヒューズに、１５０℃の融点を有するアジピン酸からなる感温材および上記にて作成した摺動電極を実装して実施例１の温度ヒューズとした。【００３５】
［実施例２］
第２の実施形態と同様の温度ヒューズを作製した。まず、摺動電極を次のように作製した。銅からなる厚さ５９μｍの基材の一方の表面（端子と接触する側の面）に予め作った銀合金酸化物であるＡｇＣｕ０を８５質量％含む材料からなる厚さ２０μｍの銀合金層をクラッド加工により形成し、他方の表面に厚さ１μｍの銀層をめっきにより形成して金属薄板を作製した。金属薄板の総厚は８０μｍであった。続いて、かかる金属薄板をプレス加工して図３に示す形状の摺動電極を作製した。摺動電極における各層の厚さは、金属薄板における各層の厚さと同じであった。厚さ２０μｍの銀合金層が図５の第１表面層２２に相当し、厚さ１μｍの銀層が図５の第２表面層３１に相当する。【００３６】
そして、図１に示す構造を有する温度ヒューズに、１５０℃の融点を有するアジピン酸からなる感温材および上記にて作成した摺動電極を実装して実施例２の温度ヒューズとした。【００３７】
［実施例３］
第２の実施形態と同様の温度ヒューズを作製した。まず、摺動電極を次のように作製した。銅からなる厚さ５０μｍの基材の両方の表面（端子と接触する側の面）に予め作った銀合金酸化物であるＡｇＣｕ０を８５質量％含む材料からなる厚さ１０μｍの銀合金層をクラッド加工により形成して金属薄板を作製した。金属薄板の総厚は７０μｍであった。続いて、かかる金属薄板をプレス加工して図３に示す形状の摺動電極を作製した。摺動電極における各層の厚さは、金属薄板における各層の厚さと同じであった。厚さ１０μｍの銀合金層が図５の第１表面層２２に相当し、厚さ１０μｍの銀合金層が図５の第２表面層３１に相当する。【００３８】
そして、図１に示す構造を有する温度ヒューズに、１５０℃の融点を有するアジピン酸からなる感温材および上記にて作成した摺動電極を実装して実施例３の温度ヒューズとした。【００３９】
［実施例４］
第２の実施形態と同様の温度ヒューズを作製した。まず、摺動電極を次のように作製した。銅からなる厚さ６４μｍの基材の一方の表面（端子と接触する側の面）に予め作った銀合金酸化物であるＡｇＣｕ０を８５質量％含む材料からなる厚さ５μｍの銀合金層をクラッド加工により形成し、他方の表面に厚さ１μｍの銀層をめっきにより形成して金属薄板を作製した。金属薄板の総厚は７０μｍであった。続いて、かかる金属薄板をプレス加工して図３に示す形状の摺動電極を作製した。摺動電極における各層の厚さは、金属薄板における各層の厚さと同じであった。厚さ５μｍの銀合金層が図５の第１表面層２２に相当し、厚さ１μｍの銀層が図５の第２表面層３１に相当する。【００４０】
そして、図１に示す構造を有する温度ヒューズに、１５０℃の融点を有するアジピン酸からなる感温材および上記にて作成した摺動電極を実装して実施例４の温度ヒューズとした。【００４１】
［比較例１］
第１表面層の厚さが異なる点以外は、第２の実施形態と同様の温度ヒューズを作製した。まず、摺動電極を次のように作製した。銅からなる厚さ８０μｍの基材の両側の表面に厚さ０．１μｍの銀層をめっきにより形成して金属薄板を作製した。金属薄板の総厚は８０．２μｍであった。続いて、かかる金属薄板をプレス加工して図３に示す形状の摺動電極を作製した。摺動電極における各層の厚さは、金属薄板における各層の厚さと同じであった。【００４２】
そして、図１に示す構造を有する温度ヒューズに、１５０℃の融点を有するアジピン酸からなる感温材および上記にて作製した摺動電極を実装して比較例１の温度ヒューズとした。【００４３】
［比較例２］
比較例２においては、銀からなる厚さ８０μｍの金属薄板を、プレス加工して図３に示す形状の摺動電極を作製した。そして、図１に示す構造を有する温度ヒューズに、１５０℃の融点を有するアジピン酸からなる感温材および上記にて作製した摺動電極を実装して比較例２の温度ヒューズとした。【００４４】
［比較例３］
比較例３においては、銀合金酸化物であるＡｇＣｕ０を８５質量％含む材料からなる厚さ８０μｍの金属薄板を、プレス加工して図３に示す形状の摺動電極を作製した。そして、図１に示す構造を有する温度ヒューズに、１５０℃の融点を有するアジピン酸からなる感温材および上記にて作製した摺動電極を実装して比較例３の温度ヒューズとした。【００４５】
［抵抗値測定］
実施例１，２、比較例１〜３の温度ヒューズをそれぞれ１００個用意し、抵抗値を測定し、１００個の温度ヒューズの測定値の平均値を抵抗値とした。表１に結果を示す。【００４６】
［オーバーロード試験］
実施例１〜４、比較例１〜３の温度ヒューズを、恒温槽内に載置し、電圧をＡＣ３００Ｖ、電流を１５Ａとして通電し、恒温槽内を一定速度で昇温させて（１℃／分）強制的に温度ヒューズを動作させたときに、正常動作するかどうかを確認した（オーバーロード試験）。温度ヒューズの本体表面温度が１５７℃以下でヒューズが作動した場合（通電が遮断された場合）を正常動作とし、温度ヒューズの本体温度が１５７℃を超えてもヒューズが作動しない場合を異常動作とした。実施例１〜４、比較例１〜３の温度ヒューズそれぞれ１０個について正常動作するかどうかを確認した。表１に正常動作した温度ヒューズの個数を示す。【００４７】
【表１】
2013077286.tif 000003
【００４８】
表１からわかるように、実施例１〜４の温度ヒューズは、比較例２，３の温度ヒューズと比較して銀の使用量を大幅に削減しながら、比較例２，３の温度ヒューズと比較して同程度の十分に低い内部抵抗値が得られ、また全ての温度ヒューズが正常動作をし、特性の優れた温度ヒューズが得られた。一方、比較例１の温度ヒューズは、オーバーロード試験において試験数１０個のうち３個は正常動作をしなかった。試験後、正常動作しなかった温度ヒューズを分解して調査すると、これら全てに接点溶着が確認された。比較例１の温度ヒューズは、銀層の厚さが０．１μｍであり、第１表面層の厚さの条件である５μｍ以上を満たさないものである。
【産業上の利用可能性】
【００４９】
本発明は、摺動電極を有し異常温度を感知して接点を開離動作させる高電流用の接点開離型温度ヒューズに利用でき、特に感温ペレット型温度ヒューズに好適に利用できる。
【符号の説明】
【００５０】
１０  摺動電極、１１  中心領域、１２  爪部、２０，３０，４０  積層構成、２１  基材層、２２  第１表面層、３１  第２表面層、４１，４２  ニッケル層、７０，８０  温度ヒューズ、７１  リード線（端子）、７２  絶縁材、７３  弱圧縮バネ、７４  強圧縮バネ、７５  感温材、７６  金属ケース、７７  リード線、７８  中継電極（端子）。
【図１】
2013077286.tif 000004
【図２】
2013077286.tif 000005
【図３】
2013077286.tif 000006
【図４】
2013077286.tif 000007
【図５】
2013077286.tif 000008
【図６】
2013077286.tif 000009
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
筒状の金属ケースと、前記金属ケースの内面を摺動可能な摺動電極と、前記摺動電極が接触した状態で前記金属ケースと電気的に接続される端子とを備え、
作動時には、前記摺動電極が前記端子から離隔して、前記金属ケースと前記端子との電気的な接続が遮断される温度ヒューズであって、
前記摺動電極は、金属薄板を加工して形成されたものであり、銅または銅合金からなる基材層と、銀合金からなる第１表面層とを少なくとも備え、前記端子との接触部位が厚さ５μｍ以上５０μｍ以下の前記第１表面層である、温度ヒューズ。
【請求項２】
前記第１表面層は、銅、ニッケル、錫、インジウム、カドミウム、亜鉛からなる群より選択された一以上の元素を含む銀合金からなる、請求項１に記載の温度ヒューズ。
【請求項３】
前記第１表面層は、銀合金の酸化物からなる、請求項１または２に記載の温度ヒューズ。
【請求項４】
前記第１表面層は、クラッド加工により前記基材層の表面に積層されたものである、請求項１〜３のいずれか一項に記載の温度ヒューズ。
【請求項５】
前記基材層は、導電率が３０％ＩＡＣＳ以上である銅または銅合金からなる、請求項１〜４のいずれか一項に記載の温度ヒューズ。
【請求項６】
前記基材層は、引張強度が５００Ｎ／ｍｍ２以上である銅または銅合金からなる、請求項１〜５のいずれか一項に記載の温度ヒューズ。
【請求項７】
前記摺動電極は、前記基材層と前記第１表面との間に、ニッケル層を有する、請求項１〜６のいずれか一項に記載の温度ヒューズ。
【請求項８】
前記摺動電極は、前記基材層の前記第１表面層側とは反対側に積層されている、銀または銀合金からなる第２表面層を有する、請求項１〜７のいずれか一項に記載の温度ヒューズ。
【請求項９】
筒状の金属ケースと、前記金属ケースの内面を摺動可能な摺動電極と、前記摺動電極が接触した状態で前記金属ケースと電気的に接続される端子とを備え、
作動時には、前記摺動電極が前記端子から離隔して、前記金属ケースと前記端子との電気的な接続が遮断される温度ヒューズに用いられる前記摺動電極であって、
金属薄板を加工して形成されたものであり、銅または銅合金からなる基材層と、銀合金からなる第１表面層とを少なくとも備え、前記端子との接触部位が厚さ５μｍ以上５０μｍ以下の前記第１表面層である、摺動電極。
【手続補正書】
【提出日】平成26年5月20日(2014.5.20)
【手続補正１】
【補正対象書類名】明細書
【補正対象項目名】００４５
【補正方法】変更
【補正の内容】
【００４５】
［抵抗値測定］
実施例１〜４、比較例１〜３の温度ヒューズをそれぞれ１００個用意し、抵抗値を測定し、１００個の温度ヒューズの測定値の平均値を抵抗値とした。表１に結果を示す。
【国際調査報告】
2013077286.tif 000010
2013077286.tif 000011
2013077286.tif 000012
2013077286.tif 000013